(57)【要約】【課題】  低鉄損でかつ高強度の圧粉磁心、それに用いる粉末と、この圧粉磁心の製造方法を提供する。【解決手段】  この圧粉磁心は、表面はオルガノアルコキシシラン部分加水分解物または／およびその前駆体が重縮合して成る絶縁皮膜で被覆されている磁性粉と、前記磁性粉を互いに結着するアルカリ−けい酸系ガラスの脱水・重縮合物とから成り、この製造に用いる圧粉磁心用粉末は、磁性粉の表面がオルガノアルコキシシラン部分加水分解物または／およびその前駆体から成る少なくとも１層の第１皮膜で被覆され、更にその第１皮膜がアルカリ−けい酸系ガラスから成る第２皮膜で被覆されている粉末である。【選択図】      なし【特許請求の範囲】
【請求項１】
磁性粉の表面が、オルガノアルコキシシラン部分加水分解物または／およびその前駆体から成る少なくとも１層の第１皮膜で被覆され、更に前記第１皮膜がアルカリ−けい酸系ガラスから成る第２皮膜で被覆されていることを特徴とする圧粉磁心用粉末。
【請求項２】
前記オルガノアルコキシシラン部分加水分解物または／およびその前駆体が、Ｐを含有している請求項１の圧粉磁心用粉末。
【請求項３】
前記オルガノアルコキシシラン部分加水分解物または／およびその前駆体が、Ａｌ、Ｚｒ、およびＴｉの１種または２種以上を含有している請求項１の圧粉磁心用粉末。
【請求項４】
前記第１皮膜が下層皮膜と上層皮膜の２層構造を有し、前記下層皮膜はＰを含有するオルガノアルコキシシラン部分加水分解物または／およびその前駆体から成り、前記上層皮膜はＡｌ、Ｚｒ、およびＴｉの１種または２種以上を含有するオルガノアルコキシシラン部分加水分解物または／およびその前駆体から成る請求項１の圧粉磁心用粉末。
【請求項５】
前記磁性粉の粒径が２０〜１００μｍである請求項１の圧粉磁心用粉末。
【請求項６】
表面はオルガノアルコキシシラン部分加水分解物または／およびその前駆体が重縮合して成る絶縁皮膜で被覆されている磁性粉と、前記磁性粉を互いに結着するアルカリ−けい酸系ガラスの脱水・重縮合物とから成ることを特徴とする圧粉磁心。
【請求項７】
磁性粉とオルガノアルコキシシラン部分加水分解物または／およびその前駆体とを混合して、前記磁性粉の表面を被覆する少なくとも１層の第１皮膜を形成する工程；
前記第１皮膜が形成されている磁性粉とアルカリ−けい酸系ガラスを混合して、前記第１皮膜の上にアルカリ−けい酸系ガラスから成る第２皮膜を形成する工程；
前記第２皮膜が形成されている磁性粉を圧縮成形する工程；および、
得られた成形体に温度５００〜９００℃の熱処理を施して前記第１皮膜の重縮合と前記第２皮膜の脱水・重縮合を進める工程；
を備えていることを特徴とする圧粉磁心の製造方法。
【請求項８】
前記第１皮膜を形成する工程が、Ｐを含有するオルガノアルコキシシラン部分加水分解物または／およびその前駆体を用いて前記磁性粉の表面を被覆する下層皮膜を形成し、ついで、Ａｌ、Ｚｒ、およびＴｉの１種または２種以上を含有するオルガノアルコキシシラン部分加水分解物または／およびその前駆体を用いて前記下層皮膜の表面を被覆する上層皮膜を形成する工程である請求項７の圧粉磁心の製造方法。
【発明の詳細な説明】
【技術分野】
【０００１】
本発明は、圧粉磁心用粉末、それを用いた圧粉磁心、ならびにその圧粉磁心の製造方法に関し、更に詳しくは、高周波域における鉄損が小さく、同時に高い機械的強度を備えている圧粉磁心と、それに用いる粉末、更にはその粉末を用いた圧粉磁心の製造方法に関する。
【背景技術】
【０００２】
例えば電気機器用インダクタンス素子の磁心としては、従来から、けい素鋼板の抜板を用いた積層型磁心が多用されている。しかしながら、最近の動向としてモータなどの駆動機器に組み込まれる磁心に関しては、薄型化、小型化が要求され、また形状も複雑化しているので、積層型磁心でこのような要求に対処しようとしても、けい素鋼板の打ち抜き加工の点で製造限界に近づき、そのため、製造時の歩留まりは著しく低下するという問題が生ずる。
【０００３】
また、高いエネルギー効率が期待される３次元構造の磁心を製造する場合、積層型磁心では、打ち抜き加工、抜板の積層などの作業のため工数増を招き、コスト上昇は避けられない。
これに対し、圧粉磁心は、対象製品が小型で複雑形状であっても高い歩留まりで製造することができるので、上記した積層型磁心の代替品として広く用いられはじめている。
【０００４】
この圧粉磁心は、一般に、鉄粉、センダスト粉、パーマロイ粉などの磁性粉の表面を、水ガラスやシリコーン樹脂のような絶縁性バインダで被覆し、その磁性粉を金型に充填したのち圧縮成形し、得られた成形体に熱処理を施して製造されている。
例えば、鉄粉の表面を酸化して絶縁皮膜を形成したのち、その鉄粉と、シリカゾル、シリコーン樹脂（バインダ）および有機チタンとを混練し、得られた混練物を圧縮成形したのち、非酸化雰囲気中で焼鈍する圧粉磁心の製造方法が提案されている（特許文献１を参照）。
【０００５】
この製造方法の場合、鉄粉とシリコーン樹脂との接着力が弱いので、得られた圧粉磁心の機械的強度が充分に確保できないという問題がある。また、鉄粉とバインダとの界面に空隙が発生しやすく、そのため、得られた圧粉磁心の透磁率の低下や磁束密度の低下などが起こり、高い磁気特性が得難いという問題がある。
更に、この製造方法で用いる鉄粉の粒径は７５μｍ以上であるため、対象製品の微細な部位にも鉄粉を供給するためには、圧縮成形時の圧力を大きくしなければならない。そのため、使用金型の損耗も激しく、その寿命は短くなり、結局、製造コストは上昇する。すなわち、この製造方法は、実質的に対象製品の小型化には工業的に対応できないという問題がある。
【０００６】
また、磁性粉を、一旦、オレフィン−マレイン酸塩コポリマーのような分散剤と混合し、その後、エポキシ樹脂のような熱硬化性樹脂と混合し、その混合物に加圧成形を行い、ついで大気中での熱処理を行って樹脂を硬化する方法が提案されている（特許文献２を参照）。
この製造方法の場合、分散剤の作用効果で、混合時に磁性粉の凝集は起こらず、また、樹脂の熱硬化時に気泡の発生も抑制されるので、得られた圧粉磁心の機械的強度は高くなる。しかしながら、得られた圧粉磁心における磁性粉の充填率は０.８より小さいので、充分に高い磁束密度が得られないという問題がある。
【０００７】
また、磁性粉を一旦解砕してその分散性を高め、ついでその磁性粉を、リン酸、ホウ酸、マグネシウムイオンを含む処理液で処理して磁性粉の表面に電気絶縁層を形成し、ポリイミド樹脂（バインダ）と混合し、成形、樹脂の熱硬化処理を順次行う圧粉磁心の製造方法が提案されている（特許文献３を参照）。
この方法で得られた圧粉磁心は、磁性粉の固有抵抗値が大きくなるので鉄損は低減する。しかしながら、樹脂の熱硬化温度は２００℃程度と低いので、より高温の雰囲気下で使用した場合、その信頼性に難点がある。
【特許文献１】特開平９−２６０１２６号公報
【特許文献２】特開平１１−１２６７２１号公報
【特許文献３】特開平１１−３５４３５９号公報
【発明の開示】
【発明が解決しようとする課題】
【０００８】
本発明は、高周波域での鉄損が小さいので高エネルギー効率であり、同時に機械的強度も大きい圧粉磁心を提供することを目的とし、また、そのような圧粉磁心を製造するための粉末と、その粉末を用いて上記した圧粉磁心を製造する方法の提供を目的とする。
【課題を解決するための手段】
【０００９】
上記した目的を達成するために、本発明においては、まず、磁性粉の表面がオルガノアルコキシシラン部分加水分解物または／およびその前駆体から成る少なくとも１層の第１皮膜で被覆され、更に前記第１皮膜がアルカリ−けい酸系ガラスから成る第２皮膜で被覆されていることを特徴とする圧粉磁心用粉末が提供される。
また、本発明においては、表面はオルガノアルコキシシラン部分加水分解物または／およびその前駆体が重縮合して成る絶縁皮膜で被覆されている磁性粉と、前記磁性粉を互いに結着するアルカリ−けい酸系ガラスの脱水・重縮合物とから成ることを特徴とする圧粉磁心が提供される。
【００１０】
更に、本発明においては、磁性粉とオルガノアルコキシシラン部分加水分解物または／およびその前駆体とを混合して、前記磁性粉の表面を被覆する少なくとも１層の第１皮膜を形成する工程（以下、工程１という）；
前記第１皮膜が形成されている磁性粉とアルカリ−けい酸系ガラスを混合して、前記第１皮膜の上にアルカリ−けい酸系ガラスから成る第２皮膜を形成する工程（以下、工程２という）；
前記第２皮膜が形成されている磁性粉を圧縮成形する工程（以下、工程３という）；および、
得られた成形体に温度５００〜９００℃の熱処理を施して前記第１皮膜の重縮合と前記第２皮膜の脱水・重縮合を進める工程（以下、工程４という）；
を備えていることを特徴とする圧粉磁心の製造方法が提供される。
【発明の効果】
【００１１】
この第１皮膜は、磁性粉の流動性を高めることにより工程３で成形性を向上させて成形体を高強度化し、また工程４で重縮合して絶縁皮膜に転化し、圧粉磁心の鉄損を低減させる。一方、第２皮膜は同じく工程４で、脱水・重縮合して高強度の皮膜に転化し、圧粉磁心の機械的強度を高める。
したがって、この圧粉磁心の場合、低鉄損と高強度特性が両立している。
【発明を実施するための最良の形態】
【００１２】
最初に、本発明の圧粉磁心の開発に関する技術思想を説明する。
（１）まず、鉄損は、用いた磁性粉の渦電流損とヒステリシス損の和として表現されるが、実使用されている圧粉磁心の鉄損にとって、使用周波数との関係で影響を与えるのは渦電流損である。
渦電流は、外部磁界によって発生し、それは磁性粉の表面を流れる。
【００１３】
そして、この渦電流損の大きさは、使用周波数が一定であるとすれば、磁性粉の比抵抗値（μΩ・ｍ）に反比例し、粉末粒径（μｍ）の２乗に正比例することが知られている。
したがって、渦電流損を低減するためには、用いる磁性粉の比抵抗値を高め、かつ粉末粒径を小さくすればよいことになる。
（２）したがって、磁性粉の表面を被覆して絶縁皮膜を形成することにより、当該磁性粉の実効的な比抵抗値を高めれば、渦電流の発生は抑制され、渦電流損を低減させることができる。
【００１４】
そのためには、この絶縁皮膜用の材料の開発が必要となる。
（３）一方、磁性粉の粒径を小さくすることによっても渦電流損を低減させることができる。理論的には粒径が小さければ小さいほど渦電流損は低減する。
しかしながら、磁性粉が微細化すればするほど、その磁性粉の流動性は劣化するので、圧縮成形時においては、金型への高密度充填が困難になる。したがって、得られた圧粉磁心の嵩密度は低くなり、そのため機械的強度は低下する。
【００１５】
このようなことから、微細な磁性粉を用いる場合には、その表面を被覆する絶縁皮膜は優れた絶縁性を備えるとともに、同時に、磁性粉の流動性を高めて圧縮成形時の成形性を確保し、もって得られた圧粉磁心の高強度化に資する材料で構成されることが必要になる。
本発明は、磁性粉の表面を被覆する絶縁皮膜に関する上記した考察を踏まえ、そのための材料開発の研究の結果として開発されたものであって、その最大の特徴は、後述する第１皮膜と第２皮膜に集約されるといってもよい。
【００１６】
本発明の圧粉磁心は次のようにして製造される。
（１）工程１
工程１では、磁性粉の表面を被覆して第１皮膜が形成される。
ここで磁性粉の種類は格別限定されるものではなく、従来から圧粉磁心の原料として用いられているものであれば何であってもよい。例えば鉄粉、フェライト粉、センダスト粉、パーマロイ粉、パーメンジュール粉などをあげることができる。
【００１７】
これら磁性粉としては、その粒径が２０〜１００μｍであるものを用いることが好ましい。粒径が１００μｍより大きいものは、渦電流損（鉄損）の低減効果を発揮しないからである。また粒径が２０μｍより小さいものは、後述する第１皮膜と第２皮膜で順次被覆したとしても、やはり成形性に難が生じ、所定形状に賦形するためには、例えば１０００MPa以上の成形圧を印加することが必要となる。そのため、金型寿命の短縮や、成形体における微細部位の成形不充分などの問題が発生して工業的とはいいがたい。
【００１８】
この磁性粉末の表面を被覆する第１皮膜は、オルガノアルコキシシラン部分加水分解物または／およびその前駆体で構成されている。
なお、本発明でいうオルガノアルコキシシラン部分加水分解物、または／およびその前駆体とは次のようなものを指す。
まず、一般に、オルガノアルコキシシランは、触媒の存在下で、水を添加することによって加水分解して脱水・重縮合する。そして、この加水分解反応を完全に進めると、次式：
【００１９】
【化１】
2005294428.tif 000002
【００２０】
で示される構造単位を有する３次元の網状構造が、オルガノアルコキシシラン加水分解物として得られる。
しかしながら、本発明のオルガノアルコキシシラン部分加水分解物とは、加水分解反応を最後まで完全に進めることなく、途中で加水分解反応を停止して得られるものである。
したがって、得られたものでは、オルガノアルコキシシランの一部は加水分解反応が進んで脱水・重縮合した状態にあり、残部は加水分解反応に対する活性を有する状態にあり、この両者が共存した系になっている。すなわち、部分的に加水分解反応が進行した状態になっている。
【００２１】
その場合、加水分解反応の進行度合によって、上記した共存系において、重縮合状態にある生成物といまだ重縮合状態を完了していない生成物との混在割合が変化する。
また、本発明でいうオルガノアルコキシシラン部分加水分解物の前駆体とは、加水分解反応によって上記した部分加水分解物を生成することができる状態にあるオルガノアルコキシシランのことをいう。
【００２２】
具体的には、オルガノアルコキシシランそのものや、オルガノアルコキシシランに部分的な加水分解反応を進めた系そのものである。
ここで、オルガノアルコキシシランとしては、アルキルアルコキシシランとアリールアルコキシシランのいずれであってもよく、例えばテトラメトキシシラン、テトラエトキシシラン、メチルトリメトキシシラン、ジメチルメトキシシラン、アミノ含有トリメトキシシラン、エポキシ基含有トリアルコキシシランなどをあげることができる。
【００２３】
このようなオルガノアルコキシシラン部分加水分解物としては、例えばＸ３５７０（商品名、テー・エス・ビー社製）をあげることができる。
このＸ３５７０は、メチルトリメトキシシラン、ジメチルメトキシシラン、γ−グリシドキシプロピルトリメトキシシランの混合物を、触媒である正リン酸と純水を溶解するイソプロピルアルコールの中で部分的に加水分解したものである。
【００２４】
このＸ３５７０は、Ｓｉ−Ｏの網状構造の中にＰ成分が取り込まれて重縮合した構造体を主成分とし、後述する圧粉磁心の鉄損低下にとっては有用である。
また、他のオルガノアルコキシシラン部分加水分解物としては、触媒としてＡｌ、Ｚｒ、Ｔｉなどの有機金属化合物を用いて調製したもの、例えば有機Ａｌ化合物を用いたＡＸ３００（商品名、テー・エス・ビー社製）をあげることができる。
【００２５】
したがって、これら有機金属化合物を触媒とした部分加水分解物は、用いた触媒の種類に応じて、Ａｌ、Ｚｒ、Ｔｉなどが含有されている。
第１皮膜の形成に際しては、上記したオルガノアルコキシシラン部分加水分解物（またはその前駆体）とその希釈溶液である例えばイソプロピルアルコールを含む溶液に磁性粉を投入して室温下で全体を混合・撹拌し、ついで、遠心分離機で磁性粉を分離する。得られた磁性粉の表面には、オルガノアルコキシシラン部分加水分解物から成る第１皮膜が形成される。
【００２６】
その場合、形成される第１被膜の厚みが厚すぎると、製造された圧粉磁心における磁性粉の相対的な割合が少なくなるので、圧粉磁心の磁気特性の低下が引き起こされ、逆に厚みが薄すぎると、工程４で形成される絶縁皮膜の電気絶縁性の低下、すなわち圧粉磁心の比抵抗値の低下が引き起こされる。
このようなことから、第１被膜の厚みは、用いた部分加水分解物の固形物換算質量が磁性粉の質量に対して０.００１〜５質量％の質量に相当するような厚みに設定することが好ましい。
【００２７】
この第１皮膜の上記構成材料は、後述する工程４における熱処理を受けて重縮合が進み、自らは電気的な絶縁皮膜に転化し、磁性粉の比抵抗値を高めて渦電流損の発生を抑制する。
なお、第１皮膜は、上記した材料から成る１層構造であってもよく、また１層目と同種の材料または異種の材料を用いて、２層、３層…と複数層の積層構造になっていてもよい。
【００２８】
（２）工程２
工程２では、工程１で形成した第１皮膜の上に後述する第２皮膜が形成される。
この第２皮膜は、一般式：ｎＳｉＯ2・Ｍ2Ｏ（Ｍはアルカリ金属）で示されるアルカリ−けい酸系ガラスで構成されている。ここで、アルカリ成分としては、通常は、Ｎａ2Ｏであるが、Ｋ2ＯやＬｉ2Ｏであってもよい。また、この第２皮膜は１種類のアルカリ成分から成るアルカリ−けい酸系ガラスで形成されていることに限定されるものではなく、種類の異なるアルカリ成分を有するアルカリ−けい酸系ガラスの混合物で形成されていてもよい。
【００２９】
この第２皮膜の形成に際しては、工程１で得られた磁性粉とアルカリ−けい酸系ガラスの水溶液とを室温下で混合・撹拌し、ついで遠心分離機で磁性粉を分離したのち、通常、温度１００℃で６０分程度の加熱処理を施す。
この場合、用いるアルカリ−けい酸系ガラスとしては、例えば、ナトリウム−けい酸系ガラスとリチウム−けい酸系ガラスの混合水溶液であるＡＸ１２４（商品名、テー・エス・ビー社製）が好適である。
【００３０】
この過程で、水は蒸発し、磁性粉の第１皮膜の上には当該第１皮膜を被覆して、アルカリ−けい酸系ガラス（固形物）から成る第２皮膜が形成される。
この第２皮膜は、後述する工程４の熱処理を受けることにより、自らが保持する水和水が揮散・脱水して重縮合が進み、その結果、弾性を有し、また機械的強度も高い電気絶縁性の皮膜に転化する。
【００３１】
なお、この第２皮膜の形成の厚みをあまり厚くすると、工程４の熱処理時に、熱応力によって微細クラックが発生して機械的強度の低下を引き起こし、またあまり薄くすると、やはり機械的強度は低下して、得られた圧粉磁心の機械的強度に悪影響を与える。このようなことから、第２皮膜の厚みは、用いたアルカリ−けい酸系ガラスの固形物換算量が磁性粉の質量に対して０.００１〜５質量％に相当する質量になる厚みであることが好ましい。
【００３２】
ここで、本発明の圧粉磁心用粉末について説明する。
本発明の圧粉磁心用粉末は、上記した工程１と工程２を経て製造された磁性粉である。
すなわち、好適には粒径２０〜１００μｍの磁性粉の表面が、オルガノアルコキシシラン部分加水分解物または／およびその前駆体から成る少なくとも１層の第１皮膜で被覆され、更にその第１皮膜がアルカリ−けい酸系ガラスから成る第２皮膜で被覆され、磁性粉の表面に少なくとも２層構造の皮膜が形成されている。
【００３３】
そして、後述する工程３と工程４を経由することにより、第１皮膜は絶縁皮膜に転化して渦電流損の発生を抑制し、また第２皮膜は後述する工程３で各磁性粉を結着し、工程４の終了後にあっては、電気絶縁性の確保にも寄与するが主として圧粉磁心の機械的強度の向上に寄与する皮膜に転化する。
そして、上記した２層構造の皮膜がこの順序で形成されている本発明の磁性粉は、理由は不明であるが、流動性に優れている。そのため、圧縮成形の過程（工程３）で、磁性粉の粒径は２０〜１００μｍと微細であるにもかかわらず良好な成形性を発揮する。その結果、機械的強度の高い成形体を得ることができる。
【００３４】
なお、本発明者らの実験によれば、例えば上記した２層構造の皮膜が形成されている磁性粉において、渦電流損の発生を抑制する第１皮膜の材料として前記したＸ３５７０を用いた場合、得られた圧粉磁心の鉄損は低減するが、他方では機械的強度の低下が認められる。
これは、Ｘ３５７０と第２皮膜を構成するアルカリ−けい酸系ガラスとの結合性があまり良好でないことに基因すると考えられる。
【００３５】
一方、第１皮膜の材料としてＡＸ３００を用いた圧粉磁心の場合、上記した場合とは逆に、機械的強度は良好であるが、他方では鉄損の増加が認められる。
これは、ＡＸ３００がＯＨ基を有していることに基因するものと考えられる。
このようなことから、第１皮膜として、磁性粉の表面をＸ３５７０で被覆する下層皮膜と、その上を被覆する例えばＡＸ３００の上層皮膜との２層構造としたのち、その第１皮膜の上に第２皮膜を形成して全体として３層構造の皮膜を形成することが好ましい。
【００３６】
中間に位置する前記上層皮膜を構成する例えばＡＸ３００のＯＨ基の働きで、第１皮膜における下層皮膜と第２皮膜との間で良好な結合性が確保されることになる。すなわち、このような皮膜構成とすることにより、鉄損の低減効果も大きく、かつ機械的強度も高い圧粉磁心が得られる。
（３）工程３
工程３では、工程２で得られた磁性粉を圧縮成形して目的形状の成形体が製造される。
【００３７】
具体的には、工程２で得られた磁性粉（処理粉）を金型に充填して常温下で圧縮成形する。このとき、処理粉の成形性を高めるために、処理粉に対し０.２〜１質量％程度の脂肪酸系ワックスを潤滑剤として配合することが好ましい。
成形圧は３５０〜１０００MPaに設定することが好ましい。３５０MPaより低い場合は圧縮不足で成形体の機械的強度を充分に高めることができず、成形体の搬送時に破損事故などが起こりやすいからである。また成形圧を１０００MPaより高くすると、成形体が微小サイズのものである場合には金型の破損が起こることもあり、また金型寿命を短くするからである。より好ましい成形圧は４００〜９８０MPaである。
【００３８】
（４）工程４
工程４では、工程３で得られた成形体に熱処理を施して目的とする圧粉磁心が製造される。
この過程で、第１皮膜を構成するオルガノアルコキシシラン部分加水分解物の重縮合が進んで当該第１皮膜は電気絶縁性に優れているが、機械的強度はそれほど高くない絶縁皮膜に転化する。また同時に第２皮膜を構成するアルカリ−けい酸系ガラスの脱水・重縮合が進んで当該第２皮膜は機械的強度の高い絶縁皮膜に転化する。
【００３９】
したがって、得られた圧粉磁心は、高い比抵抗値と高い機械的強度を同時に満たすものになっている。
熱処理温度は５００〜９００℃に設定される。温度を５００℃よりも低くすると、第１皮膜と第２皮膜における重縮合が充分に進行しない。とくに第２皮膜における脱水・重縮合が進行しないので、得られた圧粉磁心の機械的強度は充分に高くならない。
【００４０】
また、温度を９００℃より高くすると、第１皮膜を構成するオルガノアルコキシシラン部分加水分解物または／およびその前駆体に含まれているＰ、Ａｌ、Ｚｒ、Ｔｉなど（いずれも合成時に使用する材料の構成成分）が磁性粉に熱拡散することにより第１皮膜を破壊し、その結果、第１皮膜の絶縁皮膜への転化が不充分となり、得られた圧粉磁心の比抵抗値が低下する。
【００４１】
熱処理時の雰囲気は格別限定されるものではなく、大気のような酸化性雰囲気、不活性雰囲気、真空などいずれを採用してもよい。
【実施例】
【００４２】
実施例１，２、比較例１〜４
１．粉末の調製
表１で示した平均粒径（μｍ）の鉄粉を用意した。
また、オルガノアルコキシシラン部分加水分解物（またはその前駆体）の皮膜形成用材料としては、Ｘ３５７０、ＡＸ３００（いずれも商品名、テー・エス・ビー社製）を用意し、アルカリ−けい酸系ガラスの皮膜形成用の材料としては、ＡＸ１２４（商品名、テー・エス・ビー社製）を用意した。
【００４３】
これらの皮膜形成材料のうち、Ｘ３５７０とＡＸ３００はいずれもイソプロピルアルコールで溶解し、ＡＸ１２４は純水で溶解した。その場合、Ｘ３５７０、ＡＸ３００、ＡＸ１２４の濃度を表１で示したように変化させた。なお、表１において、例えばＸ３５７０−１０は、Ｘ３５７０の濃度が１０％であるイソプロピルアルコール溶液であることを示している。
【００４４】
以上の材料を用い、下記のようにして鉄粉の表面に順次皮膜を形成し、表１で示したの皮膜を有する磁性粉を調製した。
なお、オルガノアルコキシシラン部分加水分解物とその前駆体の皮膜形成は次のようにして行った。
鉄粉１kgを上記皮膜形成用材料１リットル中に投入し、室温下で３０分間混合・撹拌した。ついで、遠心分離機を用いて鉄粉を分離したのち、当該鉄粉を、温度８０℃の熱風乾燥炉で１時間、更に温度１８０℃で１時間乾燥して皮膜（第１皮膜）を形成した。
【００４５】
また、アルカリ−けい酸系ガラスの皮膜形成は次のようにして行った。
上記皮膜形成用材料１リットルを撹拌しながら、ここに鉄粉１kgを投入して室温下で３０分間混合・撹拌した。ついで、遠心分離機を用いて鉄粉を分離したのち、温度１００℃の熱風乾燥炉で１時間乾燥して皮膜（第２皮膜）を形成した。
調製した各粉末につき、その流動性を調べた。流動性はＪＩＳ  Ｚ  ２５０２に準拠して行い、落下時間が３５秒以下である場合を○、３５秒以上である場合を△、落下不可である場合を×として評価した。この結果を表１に示した。
【００４６】
２．圧粉磁心の製造
各鉄粉を金型に充填した。なお、脂肪酸系ワックスを潤滑剤として鉄粉１００質量部に対し０.６質量部配合した。
そして、６００MPaの圧力で圧縮成形した。このとき、成形体にクラックが発生したか否かを目視観察した。クラック発生なしの場合を○、クラック発生ありの場合を×と判定し、その結果も表１に示した。
【００４７】
ついで、各成形体に、Ｎ2雰囲気中において表１に示した温度で１時間の熱処理を行って圧粉磁心を製造した。
３．特性評価
得られた各圧粉磁心につき、下記の仕様で鉄損、圧環強度、比抵抗値を測定した。
鉄損：外径１８mm、内径１２mm、厚み８mmの円環コアにつき、周波数１KHz、磁束密度０.１Ｔの条件下で測定。
【００４８】
圧環強度：外径１８mm、内径１２mm、厚み８mmの円環コアにつき、森試験機製作所製の材料試験機を用いて測定。
比抵抗値：上記円環コアと同様にして製造した４mm□×４０mmの角材を用い、４端子法で測定。
以上の結果を一括して表１に示した。
【００４９】
【表１】
2005294428.tif 000003
【００５０】
表１から次のことが明らかである。
１）鉄粉に第１皮膜と第２皮膜が形成されている実施例１〜６は、いずれも、成形性が良好であり、鉄損が低く、しかも圧環強度は高い。これに反し、鉄粉そのものを用いた比較例８の場合は、圧環強度は高いものの鉄損も著しく高い。
このことから、鉄損の低減にとって本発明における皮膜形成の有用性が明らかである。
【００５１】
また、実施例１〜６の鉄損は、比較例９（電磁鋼板）の鉄損よりも低い。すなわち、実施例１〜６は電磁鋼板の代替品としての性能を充分に備えている。
２）第１皮膜にＸ３５７０やＡＸ３００を用いている実施例１〜６と、第１皮膜にＡＸ１２４を用いている比較例１を対比して明らかなように、実施例１〜６はいずれも低鉄損であるが、比較例１の場合、圧環強度は高いが鉄損は著しく高い。
【００５２】
このようなことから、ＡＸ１２４（アルカリ−けい酸系ガラス）は圧粉磁心の高強度化にとって有用であり、Ｘ３５７０やＡＸ３００（オルガノアルコキシシラン部分加水分解物または／およびその前駆体）は圧粉磁心の低鉄損化にとって有用であることがわかる。
３）実施例１と比較例７を対比して明らかなように、両者はいずれも第１皮膜と第２皮膜が同じであるにもかかわらず、後者の鉄損は著しく高くなっている。これは、後者の熱処理温度が１０００℃と著しく高温であるからである。
【００５３】
また、比較例４，６の場合、第１皮膜と第２皮膜を形成しているにもかかわらず、それらは低鉄損であるとはいえ圧環強度が著しく低い。これは熱処理温度が４００℃と低温であるからである。
このようなことから、工程４における熱処理温度は、５００〜９００℃の範囲内にすべきであることがわかる。
【産業上の利用可能性】
【００５４】
本発明の圧粉磁心は、低鉄損であると同時に高強度である。したがって、この圧粉磁心は、従来のけい素鋼板を用いた積層型磁心の代替品として、トランスやインダクタなどの磁心、モータ用コア、その他の電磁部品に用いることができる。